(57)【特許請求の範囲】
【請求項１】
脂肪族ジイソシアネート及び脂環式ジイソシアネートからなる群より選ばれる少なくとも１種のジイソシアネートより誘導されたポリイソシアネートと、ブロック剤と、から得られるブロックポリイソシアネートを含み、
前記ブロック剤は、マロン酸ジエステル化合物を含み、
前記マロン酸ジエステル化合物は、マロン酸ジエチルを含み、
イソシアネート−マロン酸ジエステル結合構造の総量に対する下記式（Ｉ）で示されるメタンテトラカルボニル構造の比率が、０．５モル％以上１０モル％以下である、ブロックポリイソシアネート組成物。
【化１】
0006591241.tif 000015
（式（Ｉ）中、Ｒ1及びＲ2は、各々独立に、炭素数１〜８個のアルキル基、フェニル基、又はベンジル基を示す。）
【請求項２】
前記ブロック剤は、前記マロン酸ジエステル化合物以外のブロック剤をさらに含む、請求項１に記載のブロックポリイソシアネート組成物。
【請求項３】
前記ブロック剤において、前記マロン酸ジエステル化合物以外のブロック剤に対する前記マロン酸ジエステル化合物のモル比が、１．０以上である、請求項２に記載のブロックポリイソシアネート組成物。
【請求項４】
前記マロン酸ジエステル化合物以外のブロック剤は、アセト酢酸エチルを含む、請求項２又は３に記載のブロックポリイソシアネート組成物。
【請求項５】
１価アルコール化合物をさらに含み、
前記ブロックポリイソシアネート組成物のブロックポリイソシアネート基に対する前記１価アルコール化合物のモル比が、０．２以上１０以下である、請求項１〜４のいずれか一項に記載のブロックポリイソシアネート組成物。
【請求項６】
請求項１〜５のいずれか一項に記載のブロックポリイソシアネート組成物と、ポリオールと、を含む一液型コーティング組成物。
【請求項７】
請求項６に記載の一液型コーティング組成物により形成された塗膜。
【請求項８】
請求項６に記載の一液型コーティング組成物により塗装された塗装物品。
【発明の詳細な説明】
【技術分野】
【０００１】
本発明は、ブロックポリイソシアネート組成物、一液型コーティング組成物、塗膜、及び塗装物品に関する。
【背景技術】
【０００２】
ポリイソシアネートは、メラミン系硬化剤と共に、熱架橋型の硬化剤として焼付塗料用に広く使用されている。近年、メラミン系硬化剤を使用した場合にホルマリンが発生することが指摘されており、地球環境、安全、衛生等の観点から、ブロック剤によりブロックされたポリイソシアネート（ブロックポリイソシアネート）が注目されている。
【０００３】
ブロックポリイソシアネートのブロック剤としては、従来、オキシム類、フェノール類、アルコール類、ラクタム類が知られている。
【０００４】
焼付け温度の低温化を可能としたブロックポリイソシアネート組成物としては、マロン酸ジエステルをブロック剤とするブロックポリイソシアネート組成物（例えば、特許文献１参照）、マロン酸ジエチルとアセト酢酸エチルとをブロック剤とするブロックポリイソシアネート組成物（例えば、特許文献２及び３参照）等が提案されている。
【先行技術文献】
【特許文献】
【０００５】
【特許文献１】特開昭５７−１２１０６５号公報
【特許文献２】特開平８−２２５６３０号公報
【特許文献３】特開平９−２５５９１５号公報
【発明の概要】
【発明が解決しようとする課題】
【０００６】
しかしながら、従来のブロック剤を使用して形成されたブロックポリイソシアネート組成物は、一般に１４０℃以上の高い焼付け温度を必要とするため、エネルギーコストが非常に大きくなる。また、耐熱性の低いプラスチックへの加工には、高温焼付けが必要なブロックポリイソシアネート組成物は使用することができないという制限がある。
【０００７】
また、自動車の新車塗装等の用途では、従来のブロックポリイソシアネート組成物を使用した塗膜層に、さらに、クリヤ層のような塗膜を積層する場合がある。このような場合に用いるブロックポリイソシアネート組成物として、１００℃以下の温度で架橋塗膜を形成可能であり、かつ、積層した際の密着性が良好なブロックポリイソシアネート組成物が望まれている。
【０００８】
一方で、特許文献１〜３に開示されたブロックポリイソシアネート組成物は、１００℃以下の温度で、架橋塗膜を形成可能であるが、これらのブロックポリイソシアネート組成物を使用した塗膜層に、さらに塗膜を積層した際の密着性に更なる課題を有している。また、これらのブロックポリイソシアネート組成物を用いた場合、一部のポリオールとの相溶性が不足する場合もある。
【０００９】
そこで、本発明は、低温硬化性を保持しつつ、塗膜を積層した際に上層塗膜との密着性に優れ、かつ、ポリオールとの相溶性にも優れるブロックポリイソシアネート組成物を提供することを目的とする。
【課題を解決するための手段】
【００１０】
本発明者は、鋭意研究した結果、驚くべきことに、ある特定のイソシアネート−マロン酸ジエステル結合構造を特定範囲の比率で含有するブロックポリイソシアネート組成物が、低温硬化性を保持しつつ、上層塗膜との密着性を格段に向上し、ポリオールとの相溶性にも優れることを見出し、本発明を完成させるに至った。
【００１１】
すなわち、本発明は、以下の構成を有する。
［１］
脂肪族ジイソシアネート及び脂環式ジイソシアネートからなる群より選ばれる少なくとも１種のジイソシアネートより誘導されたポリイソシアネートと、ブロック剤と、から得られるブロックポリイソシアネートを含み、
前記ブロック剤は、マロン酸ジエステル化合物を含み、
イソシアネート−マロン酸ジエステル結合構造の総量に対する下記式（Ｉ）で示されるメタンテトラカルボニル構造の比率が、０．５モル％以上１０モル％以下である、ブロックポリイソシアネート組成物。
【化１】
0006591241.tif 000002
（式（Ｉ）中、Ｒ1及びＲ2は、各々独立に、炭素数１〜８個のアルキル基、フェニル基、又はベンジル基を示す。）
［２］
前記ブロック剤は、前記マロン酸ジエステル化合物以外のブロック剤をさらに含む、［１］に記載のブロックポリイソシアネート組成物。
［３］
前記ブロック剤において、前記マロン酸ジエステル化合物以外のブロック剤に対する前記マロン酸ジエステル化合物のモル比が、１．０以上である、［２］に記載のブロックポリイソシアネート組成物。
［４］
１価アルコール化合物をさらに含み、
前記ブロックポリイソシアネート組成物のブロックポリイソシアネート基に対する前記１価アルコール化合物のモル比が、０．２以上１０以下である、［１］〜［３］のいずれかに記載のブロックポリイソシアネート組成物。
［５］
［１］〜［４］のいずれかに記載のブロックポリイソシアネート組成物と、ポリオールと、を含む一液型コーティング組成物。
［６］
［５］に記載の一液型コーティング組成物により形成された塗膜。
［７］
［５］に記載の一液型コーティング組成物により塗装された塗装物品。
【発明の効果】
【００１２】
本発明に係るブロックポリイソシアネート組成物によれば、低温硬化性を保持しつつ、上層塗膜との密着性に優れ、かつ、ポリオールとの相溶性にも優れる。
【発明を実施するための形態】
【００１３】
以下、本発明を実施するための形態（以下、単に「本実施形態」という。）について詳細に説明する。本発明は、以下の実施の形態に限定されるものではなく、その要旨の範囲内で種々変形して実施することができる。
【００１４】
〔ブロックポリイソシアネート組成物〕
本実施形態のブロックポリイソシアネート組成物は、脂肪族ジイソシアネート及び脂環式ジイソシアネートかなる群より選ばれる少なくとも１種のジイソシアネートより誘導されたポリイソシアネートと、ブロック剤と、から得られるブロックポリイソシアネートを含む。また、上記ブロック剤は、マロン酸ジエステル化合物を含む。さらに、上記ブロックポリイソシアネート組成物は、イソシアネート−マロン酸ジエステル結合構造の総量（１００モル％）に対する下記式（Ｉ）で表されるメタンテトラカルボニル構造の比率が０．５モル％以上１０モル％以下である。
【化２】
0006591241.tif 000003
【００１５】
本実施形態のブロックポリイソシアネート組成物には、下記式（Ｉ）で示されるメタンテトラカルボニル構造を有する。
【化３】
0006591241.tif 000004
式（Ｉ）中のＲ1、及びＲ2は、各々独立に、炭素数１〜８個のアルキル基、フェニル基、又はベンジル基を示す。Ｒ1、及びＲ2は同一でも構わないし、異なっていても構わない。Ｒ1、及びＲ2が、各々独立に、炭素数８以下のアルキル基、フェニル基、又はベンジル基を示すメタンテトラカルボニル構造であることで、有効ＮＣＯ含有率の低下が抑制されるとともに、塗料としたときの主剤等との相溶性を良好にすることができる傾向にあり、好ましい。これらの中でも、Ｒ1、及びＲ2は、各々独立に炭素数１〜８のアルキル基を示すメタンテトラカルボニル構造であることが好ましく、より好ましくは炭素数１〜４のアルキル基を示すメタンテトラカルボニル構造であり、さらに好ましくはエチル基、ｎ−プロピル基、イソプロピル基、ｎ−ブチル基、イソブチル基を示すメタンテトラカルボニル構造である。
【００１６】
ブロックポリイソシアネート組成物は、イソシアネート−マロン酸ジエステル結合構造の総量（１００モル％）に対する上記式（Ｉ）で示されるメタンテトラカルボニル構造の比率は、０．５モル％以上１０モル％以下である。当該比率の下限値は、０．７モル％であることが好ましく、より好ましくは１．０モル％であり、さらに好ましくは１．５モル％であり、さらにより好ましくは２．０モル％である。当該比率の上限値は、８．０モル％であることが好ましく、より好ましくは６．０モル％であり、さらに好ましくは５．０モル％であり、さらにより好ましくは４．０モル％である。当該比率が０．５モル％以上であることにより、本実施形態のブロックポリイソシアネート組成物を使用した塗膜層に、さらに、塗装した上層塗膜との密着性を発現することができ、また、当該比率が１０モル％以下であることにより、ポリオールとの相溶性を維持することができる。当該比率は、後述する実施例に記載の方法により測定できる。
【００１７】
イソシアネート−マロン酸ジエステル結合構造とは、イソシアネート基とマロン酸ジエステルとが化学結合した構造を示し、例えば、メタントリカルボニル構造（ケト体、エノール体）、メタンテトラカルボニル構造が挙げられる。
【００１８】
本実施形態において、式（Ｉ）で示されるメタンテトラカルボニル構造を特定範囲量含有することにより、低温硬化性だけでなく、上層塗膜との密着性を発現し、かつ、ポリオールとの相溶性も優れるブロックポリイソシアネート組成物が得られたことは驚くべきであった。
【００１９】
本実施形態のブロックポリイソシアネート組成物は、１価アルコール化合物をさらに含むことが好ましい。また、ブロックポリイソシアネート組成物において、ブロックポリイソシアネート組成物のブロックポリイソシアネート基に対する１価アルコール化合物のモル比は、０．２以上１０以下であることがより好ましい。
【００２０】
上記１価アルコール系化合物としては、特に限定されないが、例えば、脂肪族、脂環族、芳香族等の１価アルコール系化合物が挙げられ、その中でも脂肪族の１価アルコール系化合物であることが好ましい。脂肪族の１価アルコール化合物は、特に限定されないが、炭素数１〜２０の１価アルコール系化合物であることがより好ましい。炭素数１〜２０の１価アルコール系化合物としては、特に限定されないが、例えば、メタノール、エタノール、ｎ−プロパノール、イソプロパノール、ｎ−ブタノール、２−ブタノール、ｔ−ブタノール、２−エチル−１−プロパノール、ｎ−アミルアルコール、２−ペンタノール、３−ペンタノール、２−メチル−１−ブタノール、３−メチル−１−ブタノール、２−メチル−２−ブタノール、３−メチル−２−ブタノール、２，２−ジメチル−１−プロパノール等の飽和アルコール；２−メトキシエタノール、２−エトキシエタノール、２−ブトキシエタノール、３，６−ジオキサ−１−ヘプタノール等のエーテルアルコールが挙げられる。
【００２１】
ブロックポリイソシアネート組成物に含まれるブロックイソシアネート基に対する１価アルコール系化合物のモル比は、０．２以上１０以下であることがより好ましい。当該モル比の下限値は、０．４であることがさらに好ましく、さらにより好ましくは０．７であり、よりさらに好ましくは１．０である。また、当該モル比の上限値は、７．０であることがさらに好ましく、よりさらに好ましくは５．０であり、さらにより好ましくは３．０である。当該モル比が０．２以上であること、一液型コーティング組成物としたときの貯蔵安定性を確保することができる傾向にあり、当該モル比が１０以下であることで、有効ＮＣＯ含有率の低下を抑制することができる傾向にある。
【００２２】
ブロックポリイソシアネート組成物の固形分濃度は、特に限定されないが４０質量％以上８０質量％以下であることが好ましく、より好ましくは５０質量％以上７０質量％以下である。固形分濃度が４０質量％以上であることにより焼付時の揮発量を減少できる傾向にあり、固形分濃度が８０質量％以下であることによりブロックポリイソシアネート組成物を配合する際の作業性を良好とすることができる傾向にある。固形分濃度が４０質量％以上８０質量％以下であるポリイソシアネートを得るためには、ブロックポリイソシアネート組成物合成前後に、当該固形分濃度となるように、溶剤を添加すればよい。固形分濃度は、後述する実施例に記載の方法により測定することができる。
【００２３】
ブロックポリイソシアネート組成物の有効ＮＣＯ含有率は、特に限定されないが、固形分の総量（１００質量％）に対して、８．０質量％以上２０質量％以下であることが好ましく、より好ましくは１０質量％以上１５質量％以下である。有効ＮＣＯ含有率が固形分の総量（１００質量％）に対して、８．０質量％以上であることにより焼付後の架橋密度を良好に維持できる傾向にあり、有効ＮＣＯ含有率が２０質量％以下であることにより焼付後塗膜の平滑性を確保するとなる傾向にある。固形分の総量（１００質量％）に対して、有効ＮＣＯ含有率が８．０質量％以上２０質量％以下であるブロックポリイソシアネート組成物を得るためには、例えば、ＮＣＯ含有率が１５質量％以上２５質量％以下のポリイソシアネートを原料とすればよい。有効ＮＣＯ含有率は、後述する実施例に記載の方法により測定することができる。
【００２４】
＜ポリイソシアネート＞
本実施形態のポリイソシアネートは、脂肪族ジイソシアネート及び脂環族ジイソシアネートからなる群より選ばれる少なくとも１種のジイソシアネートより誘導される。
【００２５】
脂肪族ジイソシアネートとしては、特に限定されないが、炭素数４．０以上３０以下のものが好ましく、例えば、テトラメチレンジイソシアネート、ペンタメチレンジイソシアネート、ヘキサメチレンジイソシアネート（以下、「ＨＤＩ」と記載する。）、２，２，４−トリメチル−１，６−ジイソシアナトヘキサン、リジンジイソシアネートが挙げられる。これらの中でも、工業的入手のしやすさからＨＤＩがより好ましい。脂肪族ジイソシアネートは、単独で使用してもいいし、２種以上を併用しても構わない。
【００２６】
脂環族ジイソシアネートとしては、特に限定されないが、炭素数８．０以上３０以下のものが好ましく、例えば、イソホロンジイソシアネート（以下、「ＩＰＤＩ」と記載する。）、１，３−ビス（イソシアナトメチル）−シクロヘキサン、４，４’−ジシクロヘキシルメタンジイソシアネート、ノルボルネンジイソシアネート、水添キシリレンジイソシアネートが挙げられる。これらの中でも、耐候性及び工業的入手の容易さから、ＩＰＤＩがより好ましい。脂環族ジイソシアネートは単独で使用してもいいし、２種以上を併用しても構わない。
【００２７】
上述のジイソシアネートから誘導されるポリイソシアネートとしては、特に限定されないが、例えば、上記脂肪族ジイソシアネート及び／又は上記脂環族ジイソシアネートに、ビウレット結合、尿素結合、イソシアヌレート結合、ウレトジオン結合、ウレタン結合、アロファネート結合、オキサジアジントリオン結合等を形成することにより製造されるジイソシアネートの２〜２０量体のオリゴマーが挙げられる。ビウレット結合を有するポリイソシアネートは、例えば、水、ｔ−ブタノール、尿素等のいわゆるビウレット化剤とジイソシアネートとを、ジイソシアネートのイソシアネート基に対するビウレット化剤のモル比を約１／２〜約１／１００で反応させた後、未反応ジイソシアネートを除去精製して得られる。イソシアヌレート結合を有するポリイソシアネートは、例えば、触媒等により環状３量化反応を行い、転化率が約５〜約８０質量％になった時に反応を停止し、未反応ジイソシアネートを除去精製して得られる。この際に、１，３−ブタンジオール、トリメチロールプロパン等の１〜６価のアルコール化合物を併用することができる。
【００２８】
上記イソシアヌレート結合を有するポリイソシアネートを製造する際の触媒としては、一般に塩基性を有するものが好ましい。このような触媒の例としては、
（１）テトラメチルアンモニウム、テトラエチルアンモニウム、テトラブチルアンモニウム、トリメチルベンジルアンモニウム等のテトラアルキルアンモニウムのハイドロオキサイドや、例えば、酢酸、カプリン酸等の有機弱酸塩、
（２）トリメチルヒドロキシプロピルアンモニウム、トリメチルヒドロキシエチルアンモニウム、トリエチルヒドロキシプロピルアンモニウム、トリエチルヒドロキシエチルアンモニウム等のヒドロキシアルキルアンモニウムのハイドロオキサイドや、例えば酢酸、カプリン酸等の有機弱酸塩、
（３）アルキルカルボン酸の例えば錫、亜鉛、鉛等のアルキル金属塩、
（４）ナトリウム、カリウム等の金属アルコラート、
（５）ヘキサメチルジシラザン等のアミノシリル基含有化合物、
（６）マンニッヒ塩基類、
（７）第３級アミン類とエポキシ化合物との併用、
（８）トリブチルホスフィン等の燐系化合物
が挙げられ、これらの２種以上を併用してもよい。
【００２９】
上記触媒が塗料又は塗膜物性に悪影響を及ぼす可能性がある場合には、該触媒を酸性化合物等で中和することが好ましい。この場合の酸性化合物としては、特に限定されないが、例えば、塩酸、亜燐酸、燐酸等の無機酸；メタンスルホン酸、ｐ−トルエンスルホン酸、ｐ−トルエンスルホン酸メチルエステル、ｐ−トルエンスルホン酸エチルエステル等のスルホン酸又はその誘導体；燐酸エチル、燐酸ジエチル、燐酸イソプロピル、燐酸ジイソプロピル、燐酸ブチル、燐酸ジブチル、燐酸２−エチルヘキシル、燐酸ジ（２−エチルヘキシル）、燐酸イソデシル、燐酸ジイソデシル、オレイルアシッドホスフェート、テトラコシルアシッドホスフェート、エチルグリコールアシッドホスフェート、ピロリン酸ブチル、亜燐酸ブチルが挙げられ、これらの２種以上を併用してもよい。
【００３０】
ウレタン結合を有するポリイソシアネートは、例えば、トリメチロールプロパン等の２〜６価のアルコール系化合物とジイソシアネートとを、ジイソシアネートのイソシアネート基に対するアルコール系化合物の水酸基のモル比を約１／２〜約１／１００で反応させた後、未反応ジイソシアネートを除去精製し得られる。
【００３１】
ポリイソシアネートの数平均分子量は、特に限定されないが、５００以上１５００以下であることが好ましく、より好ましくは６００以上１３００以下である。数平均分子量が５００以上であることにより焼付後塗膜の柔軟性を良好に確保できる傾向にあり、数平均分子量が１５００以下であることにより焼付後塗膜の架橋密度を良好に確保できる傾向にある。数平均分子量が５００以上１５００以下であるポリイソシアネートを得るためには、例えば、イソシアヌレート化反応の添加率を５．０質量％〜８０質量％とすればよい。数平均分子量は、後述する実施例に記載の方法により測定することができる。
【００３２】
ポリイソシアネートの粘度は、特に限定されないが、１００ｍＰａ・ｓ以上１００，０００ｍＰａ・ｓ以下であることが好ましく、より好ましくは３００ｍＰａ・ｓ以上５０，０００ｍＰａ・ｓ以下である。粘度が１００ｍＰａ・ｓ以上であることにより焼付時の架橋性を良好に確保することができる傾向にあり、粘度が１００，０００ｍＰａ・ｓ以下であることにより焼付後の塗膜平滑性を良好に維持できる傾向にある。粘度が１００ｍＰａ・ｓ以上１００，０００ｍＰａ・ｓ以下であるポリイソシアネートを得るためには、適度な転化率で適宜２〜６価のアルコール系化合物を使用する方法等が挙げられる。粘度は、後述する実施例に記載の方法により測定することができる。
【００３３】
ポリイソシアネートのイソシアネート含有量は、特に限定されないが、固形分の総量（１００質量％）に対して、１５質量％以上２５質量％以下であることが好ましく、より好ましくは１７質量％以上２４質量％以下である。イソシアネート含有量が１５質量％以上であることにより焼付後の塗膜の架橋密度を確保するとなる傾向にあり、イソシアネート含有量が２５質量％以下であることにより焼付後塗膜の柔軟性を確保するとなる傾向にある。イソシアネート含有量が固形分の総量（１００質量％）に対して、１５質量％以上２５質量％以下であるポリイソシアネートを得るためには、適度な転化率で適宜２〜６価のアルコール系化合物を使用する方法等が挙げられる。イソシアネート含有量は、後述する実施例に記載の方法により測定することができる。
【００３４】
ポリイソシアネートのＨＤＩモノマー濃度は、特に限定されないが、好ましくは２．０質量％以下であり、より好ましくは１．０質量％以下であり、さらに好ましくは０．７質量％以下であり、よりさらに好ましくは０．５質量％以下である。ＨＤＩモノマー濃度が２．０質量％以下であると、取り扱い時の危険性を一層低減でき、かつ、塗料組成物としたときの硬化性を一層向上させることができる傾向にある。ＨＤＩモノマー濃度が２．０質量％以下であるポリイソシアネートを得るためには、ポリイソシアネート製造後に、薄膜蒸発感、抽出等で除去すればよい。ＨＤＩモノマー濃度は、後述する実施例に記載の方法により測定することができる。
【００３５】
これらのポリイソシアネートから選ばれる１種又は２種以上から形成されたポリイソシアネートのイソシアネート基平均数は、２．０以上２０以下であることが好ましい。イソシアネート基平均数の下限値は、２．３であることがより好ましく、さらに好ましくは２．５、さらにより好ましくは３．０である。イソシアネート基平均数の上限値は、１５であることがより好ましく、さらに好ましくは１０である。このイソシアネート基平均数が２．０以上であることによって、架橋性が向上し、ブロックポリイソシアネートとした際に、低温硬化性を発現することができる傾向にある。一方、このイソシアネート基平均数が２０以下であることによって、粘度が高くなりすぎることを抑制し、作業性の良好なポリイソシアネートを得ることができる傾向にある。
【００３６】
イソシアネート基平均数は下記式により求められる。下記式における数平均分子量及びイソシアネート基質量％は、上述した数平均分子量及びイソシアネート含有量（質量％）である。
【数１】
0006591241.tif 000005
【００３７】
＜ブロック剤＞
本実施形態のブロックポリイソシアネート組成物において、そのブロック剤は、マロン酸ジエステル化合物を含む。マロン酸ジエステル化合物は、下記式（ＩＩ）で示されるものであることが好ましい。
【００３８】
式（ＩＩ）中、Ｒ3、及びＲ4は、各々独立に炭素数１〜８のアルキル基、フェニル基、又はベンジル基を示す。Ｒ3、及びＲ4は同一であっても、異なっていても構わないが、入手の容易さから、同一であることが好ましい。Ｒ3、及びＲ4が炭素数８以下のアルキル基を示すマロン酸ジエステル化合物であることによって、有効ＮＣＯ含有率の低下を抑制すると共に、塗料としたときの主剤等との相溶性の悪化を抑制することができる傾向にある。これらの中でも、炭素数１〜８のアルキル基を示すマロン酸ジエステル化合物であることがより好ましく、さらに好ましくは炭素数１〜４のアルキル基を示すマロン酸ジエステル化合物であり、さらに好ましくはメチル基又はエチル基を示すマロン酸ジエステル化合物であり、さらにより好ましくは、エチル基を示すマロン酸ジエステル化合物である。ここで有効ＮＣＯ含有率とは、ブロックポリイソシアネート組成物の総量（１００質量％）に対して、潜在的に存在するイソシアネート含有量（質量％）である。
【化４】
0006591241.tif 000006
式（ＩＩ）中、Ｒ3、及びＲ4は、各々独立に、炭素数１〜８のアルキル基、フェニル基、又はベンジル基を示す。
【００３９】
マロン酸ジエステル化合物の具体例としては、特に限定されないが、例えば、マロン酸ジメチル、マロン酸ジエチル、マロン酸ジｎ−プロピル、マロン酸ジイソプロピル、マロン酸ジｎ−ブチル、マロン酸ジイソブチル、マロン酸ジｔ−ブチル、マロン酸メチルｔ−ブチルエステル、マロン酸ジｎ−ヘキシル、マロン酸ジ２−エチルヘキシル、マロン酸ジフェニル、及びマロン酸ジベンジルが挙げられる。その中でも、マロン酸ジメチル、マロン酸ジエチル、マロン酸ジｎ−プロピル、マロン酸ジイソプロピル、マロン酸ジｎ−ブチル、マロン酸ジイソブチル、マロン酸ジｔ−ブチル、マロン酸メチルｔ−ブチルエステル、マロン酸ジｎ−ヘキシル、及びマロン酸ジ２−エチルヘキシルが好ましい。より好ましくは、マロン酸ジメチル、マロン酸ジエチル、マロン酸ジｎ−プロピル、マロン酸ジイソプロピル、マロン酸ジｎ−ブチル、マロン酸ジイソブチル、マロン酸ジｔ−ブチル、及びマロン酸メチルｔ−ブチルエステルであり、さらに好ましくは、マロン酸ジメチル、及びマロン酸ジエチルであり、さらにより好ましくは、マロン酸ジエチルである。上記に示したマロン酸ジエステルは、単独で用いることもできるし、２種以上を併用して使用することもできる。
【００４０】
本実施形態のブロック剤は、上記マロン酸ジエステル化合物以外のブロック剤（以下、「その他のブロック剤」ともいう。）をさらに含んでもよい。その他のブロック剤は、特に限定されないが、活性水素を分子内に１個有する化合物であることが好ましい。活性水素を分子内に１個有する化合物としては、特に限定されないが、例えば、マロン酸ジエステル化合物以外の活性メチレン系、メルカプタン系、酸アミド系、酸イミド系、イミダゾール系、尿素系、オキシム系、アミン系、イミド系、ピラゾール系の化合物が挙げられる。
【００４１】
より具体的なその他のブロック剤として、
（１）マロン酸ジエステル化合物以外の活性メチレン系；アセト酢酸メチル、アセト酢酸エチル、イソブタノイル酢酸メチル、イソブタノイル酢酸エチル等のβケトエステル化合物、アセチルアセトン等、
（２）メルカプタン系；ブチルメルカプタン、ドデシルメルカプタン等、
（３）酸アミド系；アセトアニリド、酢酸アミド、ε−カプロラクタム、δ−バレロラクタム、γ−ブチロラクタム等、
（４）酸イミド系；コハク酸イミド、マレイン酸イミド等、
（５）イミダゾール系；イミダゾール、２−メチルイミダゾール等、
（６）尿素系；尿素、チオ尿素、エチレン尿素等、
（７）オキシム系；ホルムアルドオキシム、アセトアルドオキシム、アセトオキシム、メチルエチルケトオキシム（ＭＥＫＯ）、シクロヘキサノンオキシム等、
（８）アミン系；ジフェニルアミン、アニリン、カルバゾール、ジ−ｎ−プロピルアミン、ジイソプロピルアミン、イソプロピルエチルアミン、ジイソブチルアミン、ジ（２−ブチルアミン）、ジ（ｔ−ブチル）アミン、ジシクロヘキシルアミン、Ｎ−ｔ−ブチルシクロヘキシルアミン、２−メチルピペリジン、２，６−ジメチルピペリジン、２，２，６，６−テトラメチルピペリジン等、
（９）イミン系；エチレンイミン、ポリエチレンイミン等、
（１０）ピラゾール系；ピラゾール、３−メチルピラゾール、３，５−ジメチルピラゾール等
が挙げられる。
【００４２】
好ましいその他のブロック剤は、特に限定されないが、オキシム系、アミン系、酸アミド系、マロン酸ジエステル化合物以外の活性メチレン系、ピラゾール系のブロック剤から選ばれる少なくとも１種であり、より好ましくは、オキシム系、マロン酸ジエステル化合物以外の活性メチレン系、ピラゾール系のブロック剤から選ばれる少なくとも１種であり、さらに好ましくは、マロン酸ジエステル化合物以外の活性メチレン系のブロック剤の中から選ばれる少なくとも１種であり、さらにより好ましくは、アセト酢酸エステルである。
【００４３】
本実施形態のブロック剤において、マロン酸ジエステル化合物以外のブロック剤に対するマロン酸ジエステル化合物のモル比は、特に限定はされないが、１．０以上であることが好ましい。当該モル比の下限値は、１．０であることが好ましく、より好ましくは１．５であり、さらに好ましくは２．０であり、さらにより好ましくは３．０である。また、当該モル比の上限値は、５０であることがより好ましく、さらに好ましくは３３であり、さらにより好ましくは２０であり、よりさらに好ましくは１０である。下限値が１．０以上であることにより、より低温硬化性を良好とすることができる傾向にあり、上限値が５０以下であることにより、低温時の結晶性をより抑制することができる傾向にある。
【００４４】
〔ブロックポリイソシアネート組成物の製造方法〕
本実施形態のブロックポリイソシアネート組成物の製造方法について説明する。本実施形態のブロックポリイソシアネート組成物の製造方法は、例えば、大きく分類して、２つの製造方法が挙げられる（以下、「製造方法１」及び「製造方法２」と称する。）。
【００４５】
まず、製造方法１は、脂肪族ジイソシアネート及び脂環式ジイソシアネートからなる群より選ばれる少なくとも１種のジイソシアネートより誘導されたポリイソシアネートと、下記式（ＩＩ）で示されるマロン酸ジエステル化合物と、必要に応じてマロン酸ジエステル化合物以外のブロック剤と、からブロックポリイソシアネートを製造する段階で、下記式（Ｉ）で示されるメタンテトラカルボニル構造を同時に形成し、ブロックポリイソシアネート組成物を製造する方法である。
【００４６】
一方、製造方法２は、脂肪族ジイソシアネート及び脂環式ジイソシアネートからなる群より選ばれる少なくとも１種のジイソシアネートより誘導されたポリイソシアネートと、マロン酸ジエステル化合物と、必要に応じてマロン酸ジエステル化合物以外のブロック剤と、から製造されたブロックポリイソシアネートに対して、下記式（Ｉ）で示されるメタンテトラカルボニル構造を多く含有するブロックポリイソシアネートを別途、混合し、ブロックポリイソシアネート組成物を製造する方法である。
【００４７】
【化５】
0006591241.tif 000007
式（Ｉ）中、Ｒ1、及びＲ2は、各々独立に、炭素数１〜８個のアルキル基、フェニル基、又はベンジル基を示す。）
【化６】
0006591241.tif 000008
式（ＩＩ）中、Ｒ3、及びＲ4は、各々独立に、炭素数１〜８のアルキル基、フェニル基、又はベンジル基を示す。
【００４８】
＜製造方法１＞
製造の簡便さから、製造方法１がより好ましい。以下に製造方法１について、より詳細に説明する。
【００４９】
製造方法１は、脂肪族ジイソシアネート及び脂環式ジイソシアネートからなる群より選ばれる少なくとも１種のジイソシアネートより誘導されたポリイソシアネートと、マロン酸ジエステル化合物と、必要に応じてマロン酸ジエステル化合物以外のブロック剤とを反応させ、ブロックポリイソシアネートを得る第１工程と、それに続き、当該ブロックポリイソシアネートとモノアルコールとをエステル交換反応をさせる第２工程と、の少なくとも２つの工程を有する。
【００５０】
製造方法１の第１工程について説明する。さらに製造方法１の第１工程において、ブロック剤としてマロン酸ジエステル化合物以外のブロック剤を含む場合について説明する。マロン酸ジエステル化合物以外のブロック剤に対するマロン酸ジエステル化合物のモル比として、特に限定されないが、そのモル比の下限値は、１．０であることが好ましく、より好ましくは１．５であり、さらに好ましくは２．０であり、さらにより好ましくは３．０である。また、そのモル比の上限値は、５０であることが好ましく、より好ましくは３３であり、さらに好ましくは２０であり、さらにより好ましくは１０である。そのモル比の下限値が１．０以上であることにより、より低温硬化性を良好とすることができる傾向にあり、そのモル比の上限値が５０以下であることにより、低温時の結晶性をより抑制することができる傾向にある。
【００５１】
製造方法１の第１工程におけるマロン酸ジエステル化合物は、上述した式（ＩＩ）で示される化合物である。式（ＩＩ）中、Ｒ3、及びＲ4は、各々独立に、炭素数１〜８のアルキル基、フェニル基、又はベンジル基を示す。Ｒ3、Ｒ4は同一であっても、異なっていても構わないが、入手の容易さから、Ｒ3とＲ4は同一であることが好ましい。Ｒ3、及びＲ4が、各々独立に、炭素数８以下のアルキル基であることによって、有効ＮＣＯ含有率の低下を抑制すると共に、塗料としたときの主剤等との相溶性の悪化を抑制することができる傾向にある。これらの中でも、Ｒ3、及びＲ4が、各々独立に、炭素数１〜８のアルキル基であることが好ましく、より好ましくは炭素数１〜４のアルキル基であり、さらに好ましくはメチル基及びエチル基であり、さらにより好ましくは、エチル基である。ここで有効ＮＣＯ含有率とは、ブロックポリイソシアネート組成物の総量（１００質量％）に対して潜在的に存在するイソシアネート基の含有量（質量％）である。
【００５２】
マロン酸ジエステルの具体例としては、特に限定されないが、例えば、マロン酸ジメチル、マロン酸ジエチル、マロン酸ジｎ−プロピル、マロン酸ジイソプロピル、マロン酸ジｎ−ブチル、マロン酸ジイソブチル、マロン酸ジｔ−ブチル、マロン酸メチルｔ−ブチルエステル、マロン酸ジｎ−ヘキシル、マロン酸ジ２−エチルヘキシル、マロン酸ジフェニル、及びマロン酸ジベンジルが挙げられる。その中でも、マロン酸ジメチル、マロン酸ジエチル、マロン酸ジｎ−プロピル、マロン酸ジイソプロピル、マロン酸ジｎ−ブチル、マロン酸ジイソブチル、マロン酸ジｔ−ブチル、マロン酸メチルｔ−ブチルエステル、マロン酸ジｎ−ヘキシル、及びマロン酸ジ２−エチルヘキシルが好ましく、より好ましくは、マロン酸ジメチル、マロン酸ジエチル、マロン酸ジｎ−プロピル、マロン酸ジイソプロピル、マロン酸ジｎ−ブチル、マロン酸ジイソブチル、マロン酸ジｔ−ブチル、及びマロン酸メチルｔ−ブチルエステルであり、さらに好ましくは、マロン酸ジメチル、及びマロン酸ジエチルであり、さらにより好ましくは、マロン酸ジエチルである。上記に示したマロン酸ジエステルは、単独で用いることもできるし、２種以上を併用して使用することもできる。
【００５３】
製造方法１の第１工程におけるマロン酸ジエステル化合物以外のブロック剤（以下、「その他のブロック」ともいう。）は、特に限定されないが、活性水素を分子内に１個有する化合物であることが好ましい。活性水素を分子内に１個有する化合物としては、特に限定されないが、例えば、マロン酸ジエステル化合物以外の活性メチレン系、メルカプタン系、酸アミド系、酸イミド系、イミダゾール系、尿素系、オキシム系、アミン系、イミド系、ピラゾール系化合物が挙げられる。
【００５４】
より具体的なその他のブロック剤として、
（１）マロン酸ジエステル化合物以外の活性メチレン系；アセト酢酸メチル、アセト酢酸エチル、イソブタノイル酢酸メチル、イソブタノイル酢酸エチル等のβケトエステル化合物、アセチルアセトン等、
（２）メルカプタン系；ブチルメルカプタン、ドデシルメルカプタン等、
（３）酸アミド系；アセトアニリド、酢酸アミド、ε−カプロラクタム、δ−バレロラクタム、γ−ブチロラクタム等、
（４）酸イミド系；コハク酸イミド、マレイン酸イミド等、
（５）イミダゾール系；イミダゾール、２−メチルイミダゾール等、
（６）尿素系；尿素、チオ尿素、エチレン尿素等、
（７）オキシム系；ホルムアルドオキシム、アセトアルドオキシム、アセトオキシム、メチルエチルケトオキシム、シクロヘキサノンオキシム等、
（８）アミン系；ジフェニルアミン、アニリン、カルバゾール、ジ−ｎ−プロピルアミン、ジイソプロピルアミン、イソプロピルエチルアミン、ジイソブチルアミン、ジ（２−ブチルアミン）、ジ（ｔ−ブチル）アミン、ジシクロヘキシルアミン、Ｎ−ｔ−ブチルシクロヘキシルアミン、２−メチルピペリジン、２，６−ジメチルピペリジン、２，２，６，６−テトラメチルピペリジン等、
（９）イミン系；エチレンイミン、ポリエチレンイミン等、
（１０）ピラゾール系；ピラゾール、３−メチルピラゾール、３，５−ジメチルピラゾール等
が挙げられる。
【００５５】
好ましいその他のブロック剤としては、特に限定されないが、オキシム系、アミン系、酸アミド系、マロン酸ジエステル化合物以外の活性メチレン系、ピラゾール系のブロック剤から選ばれる少なくとも１種であり、より好ましくは、オキシム系、マロン酸ジエステル化合物以外の活性メチレン系、ピラゾール系のブロック剤から選ばれる少なくとも１種であり、さらに好ましくは、マロン酸ジエステル化合物以外の活性メチレン系のブロック剤の中から選ばれる少なくとも１種であり、さらにより好ましくは、アセト酢酸エステルである。
製造方法１の第１工程において、ポリイソシアネートに対して、マロン酸ジエステル化合物及びマロン酸ジエステル化合物以外のブロック剤は、同時に反応させてもいいし、どちらかのブロック剤を先に当該ポリイソシアネートに対して反応させた後、もう一方のブロック剤を反応させても構わない。
【００５６】
本実施形態におけるブロック化反応（ポリイソシアネートとブロック剤との反応）は、ポリイソシアネートの全てのイソシアネート基をブロック化するよう反応させることが好ましい。その観点から、ポリイソシアネートにおけるイソシアネート基に対するブロック剤のモル比（（ブロック剤の合計モル数）／（ポリイソシアネートにおけるイソシアネート基のモル数））は、１．０以上１．５以下であることが好ましい。当該モル比の下限値は、１．０１５であることがより好ましく、さらに好ましくは１．０３０であり、さらにより好ましくは１．０４５である。また、当該モル比の上限値は、１．３５であることがより好ましく、さらに好ましくは１．２０であり、さらにより好ましくは１．１０である。当該モル比の下限値を１．０とすることで、ブロックポリイソシアネートの低温硬化性をより発現することができる傾向にあり、当該モル比の上限値を１．５以下とすることで、塗装後の乾燥性の低下を抑制することができる傾向にある。
【００５７】
第１工程の反応は、溶剤の存在の有無に関わらず行うことができる。溶剤を用いる場合、イソシアネート基に対して不活性である溶剤を用いるのが好ましい。その溶剤としては特に限定されないが、例えば、トルエン、キシレン等の芳香族炭化水素類；アセトン、メチルエチルケトン、メチルイソブチルケトン等のケトン類；酢酸エチル、酢酸−ｎ−ブチル、酢酸セロソルブ等のエステル類；プロピレングリコールジメチルエーテル、ジプロピレングリコールジメチルエーテル、ジエチレングリコールジメチルエーテル、ジエチレングリコールジエチルエーテル等のエーテル系溶剤の群から目的及び用途に応じて適宜、溶剤を選択して使用することができる。これらの溶剤は単独で用いてもよく、２種以上を併用してもよい。
【００５８】
第１工程のブロック化反応に際しては、反応触媒を使用することができる。具体的な反応触媒としては、特に限定されないが、例えば、錫、亜鉛、鉛等の有機金属塩；金属アルコラート；３級アミンが挙げられる。
【００５９】
本実施形態のメタンテトラカルボニル構造の生成量を確保するため、上記反応触媒は、時間をかけて、連続添加することが好ましい。滴下に有する時間としては、２．０分以上１２０分以下であることが好ましい。その時間の下限値は、３．０分であることがより好ましく、さらに好ましくは５．０分であり、さらにより好ましくは７．０分である。その時間の上限値は、９０分であることがより好ましく、さらに好ましくは６０分であり、さらにより好ましくは３０分である。その時間の下限値を２．０分以上とすることで、メタンテトラカルボニル構造の生成量を多くすることで本実施形態の範囲に調整することが容易となる傾向にあり、その時間の上限値を１２０分以下とすることで、メタンテトラカルボニル構造の生成量が多くなりすぎず本実施形態の範囲に容易に調整することができ、さらに反応時間延長を抑制することができる傾向にある。
【００６０】
用いた反応触媒が塗料又は塗膜物性に悪影響を及ぼす可能性がある場合には、該反応触媒を酸性化合物等で失活させることが好ましい。この場合の酸性化合物としては、特に限定されないが、例えば、塩酸、亜燐酸、燐酸等の無機酸；メタンスルホン酸、ｐ−トルエンスルホン酸、ｐ−トルエンスルホン酸メチルエステル、ｐ−トルエンスルホン酸エチルエステル等のスルホン酸又はその誘導体；燐酸モノエチル、燐酸ジエチル、燐酸モノイソプロピル、燐酸ジイソプロピル、燐酸モノブチル、燐酸ジブチル、燐酸モノ（２−エチルヘキシル）、燐酸ジ（２−エチルヘキシル）、燐酸モノイソデシル、燐酸ジイソデシル、オレイルアシッドホスフェート、テトラコシルアシッドホスフェート、エチルグリコールアシッドホスフェート、ピロリン酸ブチル、亜燐酸ブチルが挙げられる。これらの酸性化合物は、２種以上を併用してもよい。
【００６１】
第１工程の反応温度は、一般に−２０℃以上１５０℃以下で行うことが好ましく、より好ましくは０℃以上１００℃以下であり、さらに好ましくは４０℃以上８０℃以下である。反応温度を１５０℃以下で反応を行うことによって副反応を抑制することができる傾向にあり、反応温度を−２０℃以上で反応を行うことによって反応速度を高く維持することができる傾向にある。
【００６２】
次に、製造方法１の第２工程について説明する。第２工程は、第１工程で得られたブロックポリイソシアネートと、１価アルコール化合物とを反応させる工程である。
【００６３】
本実施形態のブロックポリイソシアネート組成物は、ポリオール、ポリアミン及びアルカノールアミンからなる群より選ばれる少なくとも１種と配合した際の貯蔵安定性を向上させるために、本実施形態におけるブロックポリイソシアネート組成物と、１価アルコール化合物とを混合して反応させる工程として、第２工程を実施することが好ましい。
【００６４】
第２工程の混合温度は、−２０℃以上１５０℃以下で行うことが好ましく、より好ましくは０℃以上１００℃以下であり、さらに好ましくは４０℃以上８０℃以下である。混合温度を１５０℃以下で反応を行うことによって副反応を抑制することができる傾向にあり、また、混合温度を−２０℃以上で反応を行うことによって混合時間を短くすることができる傾向にある。
【００６５】
＜製造方法２＞
製造方法２は、例えば、製造方法１の第１工程及び第２工程と同様の工程により得られたブロックポリイソシアネートに対して、第３工程として、メタンテトラカルボニル構造含有比率の高い、別途製造して得られたブロックポリイソシアネートを混合し、得られるブロックポリイソシアネート組成物全体のメタンテトラカルボニル構造含有比率を調整する方法である。
【００６６】
別途製造して得られたメタンテトラカルボニル構造含有比率の高いブロックポリイソシアネートは、ポリイソシアネートのイソシアネート基に対してマロン酸ジエステル化合物のモル比を０．５以上０．９以下で製造方法１の第１工程と同様の工程を行うことにより製造できる。当該モル比の下限値は、０．５５であることがより好ましく、さらに好ましくは０．６０であり、さらにより好ましくは０．６５である。また、当該モル比の上限値は、０．８５であることがより好ましく、さらに好ましくは０．８０であり、さらにより好ましくは０．７５である。当該モル比の下限値を０．５以上とすることで、反応途中のゲル化を抑制することができる傾向にあり、当該モル比の上限値を１．０以下とすることで、メタンテトラカルボニル構造の生成量を多くすることができる傾向にある。
【００６７】
また、メタンテトラカルボニル構造比率の高いブロックポリイソシアネートもポリイソシアネートとマロン酸ジエステル化合物との反応後に、製造方法１の第２工程と同様の工程として１価アルコール化合物を混合して反応させることが好ましい。
【００６８】
メタンテトラカルボニル構造含有比率の高いブロックポリイソシアネートに使用されるポリイソシアネートのイソシアネート基平均数は、１．０以上４．０以下であることが好ましい。イソシアネート基平均数の下限値は、１．５であることがより好ましく、さらに好ましくは、１．７であり、さらにより好ましくは１．９である。イソシアネート基平均数の上限値は、３．０であることがより好ましく、さらに好ましくは２．５であり、さらにより好ましくは２．０である。イソシアネート基平均数の下限値が１．０以上であることにより、メタンテトラカルボニル構造の生成比率を高めることができる傾向にあり、イソシアネート基平均数の上限値が４．０以下であることで、メタンテトラカルボニル構造製造時のゲル化を抑制することができる傾向にある。
【００６９】
また、メタンテトラカルボニル構造含有比率の高いブロックポリイソシアネート製造時に使用されるマロン酸ジエステル化合物、及び１価アルコール化合物は、上記の製造工程１で記載した化合物と同様のものが使用できる。
【００７０】
第３工程の混合温度は、−２０℃以上１５０℃以下で行うことが好ましく、より好ましくは０℃以上１００℃以下であり、より好ましくは４０℃以上８０℃以下である。混合温度を１５０℃以下で混合することによって副反応を抑制することができる傾向にあり、−２０℃以上で混合することによって混合時間を短くすることができる傾向にある。
【００７１】
〔一液型コーティング組成物〕
本実施形態の一液型コーティング組成物は、本実施形態のブロックポリイソシアネート組成物と、ポリオール、ポリアミン及びアルカノールアミンの少なくとも１種とを含む。また、一液型コーティング組成物は、少なくともポリオールを含むことが好ましい。一液型コーティング組成物の貯蔵安定性を向上するために、本実施形態のブロックポリイソシアネート組成物は、上述した１価アルコール化合物をさらに含むことが好ましい。
【００７２】
ブロックポリイソシアネート組成物は、ポリオール、ポリアミン及びアルカノールアミンの少なくとも１種と共に一液型コーティング組成物の主要構成成分であることが好ましい。
【００７３】
ポリオールの具体例としては、特に限定されないが、例えば、ポリエステルポリオール、アクリルポリオール、ポリエーテルポリオール、ポリオレフィンポリオール、フッ素ポリオール、ポリカーボネートポリオール、ポリウレタンポリオールが挙げられる。
【００７４】
ポリエステルポリオールとしては、特に限定されないが、例えば、コハク酸、アジピン酸、セバシン酸、ダイマー酸、無水マレイン酸、無水フタル酸、イソフタル酸、テレフタル酸のカルボン酸の群から選ばれる二塩基酸の単独又は混合物と、エチレングリコール、プロピレングリコール、ジエチレングリコール、ネオペンチルグリコール、トリメチロールプロパン、グリセリンの群から選ばれた多価アルコールの単独又は混合物との縮合反応によって得られるポリエステルポリオール、及び、多価アルコールを用いたε−カプロラクトンの開環重合により得られるポリカプロラクトン類が挙げられる。
【００７５】
アクリルポリオールは、特に限定されないが、例えば、ヒドロキシル基を有するエチレン性不飽和結合含有単量体の単独又は混合物と、これと共重合可能な他のエチレン性不飽和結合含有単量体の単独又は混合物とを共重合させることにより得られる。
【００７６】
ポリエーテルポリオール類としては、特に限定されないが、例えば、多価ヒドロキシ化合物の単独又は混合物に、リチウム、ナトリウム、カリウム等の水酸化物、アルコラート、アルキルアミン等の強塩基性触媒を使用して、エチレンオキサイド、プロピレンオキサイド、ブチレンオキサイド、シクロヘキセンオキサイド、スチレンオキサイド等のアルキレンオキサイドの単独又は混合物を付加して得られるポリエーテルポリオール類；エチレンジアミン類等の多官能化合物にアルキレンオキサイドを反応させて得られるポリエーテルポリオール類；これらポリエーテルポリオール類を媒体としてアクリルアミド等を重合して得られるいわゆるポリマーポリオール類が挙げられる。
【００７７】
ポリオレフィンポリオールとしては、特に限定されないが、例えば、水酸基を２個以上有するポリブタジエン、水素添加ポリブタジエン、ポリイソプレン、及び水素添加ポリイソプレンが挙げられる。ポリオールの統計的１分子が持つ水酸基数（水酸基平均数）は、２．０以上であることが好ましい。ポリオールの水酸基平均数が２．０以上であることによって、得られた塗膜の架橋密度の低下を抑制することができる傾向にある。
【００７８】
フッ素ポリオールは分子内にフッ素を含むポリオールであり、特に限定されないが、例えば、特開昭５７−３４１０７号公報、特開昭６１−２７５３１１号公報で開示されているフルオロオレフィン、シクロビニルエーテル、ヒドロキシアルキルビニルエーテル、モノカルボン酸ビニルエステル等の共重合体が挙げられる。
【００７９】
ポリカーボネートポリオール類としては、特に限定されないが、例えば、ジメチルカーボネート等のジアルキルカーボネート、エチレンカーボネート等のアルキレンカーボネート、ジフェニルカーボネート等のジアリールカーボネート等の低分子カーボネート化合物と、上述のポリエステルポリオールに用いられる低分子ポリオールとを、縮重合して得られるものが挙げられる。
【００８０】
ポリウレタンポリオールは、特に限定されないが、例えば、ポリオールとポリイソシアネートとを反応させることにより得ることができる。
【００８１】
ポリオールの樹脂あたりの水酸基価は、１０ｍｇＫＯＨ／樹脂ｇ以上３００ｍｇＫＯＨ／樹脂ｇ以下であることが好ましい。樹脂あたりの水酸基価が１０ｍｇＫＯＨ／樹脂ｇ以上であることによって、架橋密度が減少することを抑制し、本実施形態の目的とする物性を十分に達成することができる傾向にある。一方、樹脂あたりの水酸基価が３００ｍｇＫＯＨ／樹脂ｇ以下であることによって、架橋密度が過度に増大することを抑制し、塗膜の機械的物性を高度に維持することができる傾向にある。
【００８２】
ポリオールの樹脂あたりの酸価は、５．０ｍｇＫＯＨ／樹脂ｇ以上１５０ｍｇＫＯＨ／樹脂ｇ以下であることが好ましく、より好ましくは８．０ｍｇＫＯＨ／樹脂ｇ以上１２０ｍｇＫＯＨ／樹脂ｇ以下であり、さらに好ましくは１０ｍｇＫＯＨ／樹脂ｇ以上１００ｍｇＫＯＨ／樹脂ｇ以下である。酸価が５．０ｍｇＫＯＨ／樹脂ｇ以上であることにより、水分散性を高く保つことができる傾向にあり、１５０ｍｇＫＯＨ／樹脂ｇ以下であることにより、塗膜の耐水性の低下を抑制することができる傾向にある。
【００８３】
上で列挙したポリオールの中でも、アクリルポリオール、及びポリエステルポリオールがより好ましい。ポリオールを用いる場合の塗料組成物において、ブロックイソシアネート基とポリオールの水酸基の当量比は、好ましくは１０：１〜１：１０に設定される。
【００８４】
ここでのポリアミンとしては、１級アミノ基又は２級アミノ基を１分子中に２個以上有するものが用いられるものが好ましく、その中でも、１分子中に３個以上有するものがより好ましい。
【００８５】
また、ここでのアルカノールアミンとは、１分子中に、アミノ基と水酸基を有する化合物を意味する。アルカノールアミンとしては、特に限定されないが、例えば、モノエタノールアミン、ジエタノールアミン、アミノエチルエタノールアミン、Ｎ−（２−ヒドロキシプロピル）エチレンジアミン、モノ−、ジ−（ｎ−またはイソ−）プロパノールアミン、エチレングリコール−ビス−プロピルアミン、ネオペンタノールアミン、及びメチルエタノールアミンが挙げられる。
【００８６】
本実施形態の一液型コーティング組成物に、公知のメラミン樹脂、エポキシ樹脂、ポリウレタン樹脂を含有させることもできる。また、上述したポリオールがカルボキシル基を有する場合には、オキサゾリン基含有化合物、及びカルボジイミド基含有化合物を含有させることができる。また、上述したポリオールがカルボニル基を有する場合には、ヒドラジド基含有化合物、セミカルバジド基含有化合物を含有させることができる。これらの化合物は単独で配合するだけでなく、２種以上の化合物を配合することもできる。
【００８７】
本実施形態の一液型コーティング組成物は、必要に応じて、酸化防止剤として例えばヒンダードフェノール等、紫外線吸収剤として例えばベンゾトリアゾール、ベンゾフェノン等、顔料として例えば、酸化チタン、カーボンブラック、インジゴ、キナクリドン、パールマイカ等、金属粉顔料として例えばアルミ等、レオロジーコントロール剤として例えばヒドロキシエチルセルロース、尿素化合物、マイクロゲル等、硬化促進剤として例えば、錫化合物、亜鉛化合物、アミン化合物等を含んでもよい。
【００８８】
〔塗装物品〕
本実施形態の塗装物品は、本実施形態の一液型コーティング組成物により塗装される。例えば、本実施形態の一液型コーティング組成物により、ロール塗装、カーテンフロー塗装、スプレー塗装、静電塗装、ベル塗装等により、鋼板、表面処理鋼板等の金属及びプラスチック、無機材料等の素材に、プライマー、中塗り、又は上塗りとして好適に塗装され、塗装物品が得られる。この一液型コーティング組成物は、さらに防錆鋼板を含むプレコートメタル、自動車塗装、プラスチック塗装等に、美粧性、耐候性、耐酸性、防錆性、耐チッピング性、密着性等を付与するために好適に用いられる。また、一液型コーティング組成物は、接着剤、粘着剤、エラストマー、フォーム、表面処理剤等のウレタン原料としても有用である。
【００８９】
〔塗膜〕
本実施形態の塗膜は、本実施形態の一液型コーティング組成物により形成される。即ち、本実施形態の一液型コーティング組成物は、ロール塗装、カーテンフロー塗装、スプレー塗装、静電塗装、ベル塗装等により塗装後、焼付け工程を経て、本実施形態の塗膜を形成することができる。この塗膜の形成に用いられる一液型コーティング組成物（塗料組成物）は、焼付け工程を経て、架橋塗膜を形成させることが好ましい。一液型コーティング組成物の硬化後の架橋塗膜は、ブロック化反応前のポリイソアネート由来のウレタン結合だけでなく、ブロックイソシアネート基由来のアミド結合、エステル結合等の極性基を有する。そのため、本実施形態の一液型コーティング組成物から形成された架橋塗膜は、一般的なウレタン架橋塗膜の特徴である耐薬品性、耐熱性、耐水性等に加え、積層塗装又はリコートを行う場合に、層間での水素結合等が可能となり、層間の密着性に優れる。焼付け工程後、架橋構造が完全に形成されていない塗膜においても、上記の極性基を有するため、積層塗装又はリコート時に、密着性に優れる点は架橋塗膜と同様に優れている。
【００９０】
また、自動車の新車ラインの塗装のように、数層の塗液をウェットオンウェットで積層する場合、本実施形態の塗料組成物中又は硬化後の架橋塗膜中に有機アミン化合物が存在するため、下層又は上層の架橋反応の触媒として働く可能性もある。
【実施例】
【００９１】
以下に、実施例に基づいて本実施形態を更に詳細に説明するが、本実施形態はこれらの実施例に限定されるものではない。まず、各種物性の測定・評価方法について説明する。
【００９２】
（物性１）数平均分子量
ポリイソシアネートの数平均分子量は、下記の装置を用いたゲルパーミエーションクロマトグラフ（以下、「ＧＰＣ」という。）測定によるポリスチレン基準の数平均分子量で求めた。
装置：東ソー社製「ＨＬＣ−８１２０ＧＰＣ」（商品名）
カラム：東ソー社製「ＴＳＫｇｅｌ  ＳｕｐｅｒＨ１０００」（商品名）×１本
「ＴＳＫｇｅｌ  ＳｕｐｅｒＨ２０００」（商品名）×１本
「ＴＳＫｇｅｌ  ＳｕｐｅｒＨ３０００」（商品名）×１本
キャリアー：テトラハイドロフラン
検出方法：示差屈折計
【００９３】
また、ポリオールの数平均分子量は、下記のＧＰＣ測定によるポリスチレン基準の数平均分子量で求めた。
装置：東ソー社製「ＨＬＣ−８１２０ＧＰＣ」（商品名）
カラム：東ソー社製「ＴＳＫｇｅｌ  ＳｕｐｅｒＨＭ−Ｈ」（商品名）×２本
キャリアー：Ｎ，Ｎ−ジメチルホルムアミド
検出方法：示差屈折計
【００９４】
（物性２）粘度（ｍＰａ・ｓ）
ポリイソシアネートの粘度は、Ｅ型粘度計（トキメック社製）を用いて２５℃で測定した。測定に際しては、標準ローター（１°３４’×Ｒ２４）を用いた。回転数は、以下の通りであった。
１００ｒｐｍ  （１２８ｍＰａ・ｓ未満の場合）
５０ｒｐｍ    （１２８ｍＰａ・ｓ以上２５６ｍＰａ・ｓ未満の場合）
２０ｒｐｍ    （２５６ｍＰａ・ｓ以上６４０ｍＰａ・ｓ未満の場合）
１０ｒｐｍ    （６４０ｍＰａ・ｓ以上１２８０ｍＰａ・ｓ未満の場合）
５ｒｐｍ      （１２８０ｍＰａ・ｓ以上２５６０ｍＰａ・ｓ未満の場合）
【００９５】
（物性３）ＮＣＯ含有率（質量％）
ポリイソシアネートのＮＣＯ含有率（イソシアネート含有量、質量％）は、測定試料中のイソシアネート基を過剰の２Ｎアミンで中和した後、１Ｎ塩酸による逆滴定によって求めた。なお、後述する実施例及び比較例で作製したポリイソシアネート組成物の不揮発分を上述した方法によって調べ、その値が９８質量％以上であったものは、そのまま測定した。
【００９６】
（物性４）ＨＤＩモノマー濃度（質量％）
ポリイソシアネートのＨＤＩモノマー濃度は、次のように求めた。最初に、２０ｍＬサンプル瓶をデジタル天秤に乗せ試料を約１ｇ精秤した。次に、ニトロベンゼン（内部標準液）を０.０３〜０.０４ｇ加え精秤した。最後に、酢酸エチルを約９ｍＬ加えた後、蓋をしっかりして良く混合し、サンプルを調整した。上記調整液を以下の条件で、ガスクロマトグラフィー分析し、定量した。
装置：ＳＨＩＭＡＤＺＵ社製「ＧＣ−８Ａ」（商品名）
カラム：信和化工社製「Ｓｉｌｉｃｏｎｅ  ＯＶ−１７」（商品名）
カラムオーブン温度：１２０℃
インジェクション／ディテクター温度：１６０℃
【００９７】
（物性５）イソシアネート基平均数
ポリイソシアネートのイソシアネート基平均数は、上記（物性１）の数平均分子量と、上記（物性３）のＮＣＯ含有率（イソシアネート濃度）とから下記一般式で算出した。
【数２】
0006591241.tif 000009
【００９８】
（物性６）固形分濃度（質量％）
底直径３８ｍｍのアルミ皿を精秤後、実施例または比較例のブロックポリイソシアネート組成物をアルミ皿上に約１ｇ乗せた状態で精秤し（Ｗ１）、ブロックポリイソシアネート組成物を均一厚さに調整後、１０５℃のオーブンで１時間保持した。アルミ皿が室温になった後、アルミ皿に残存したブロックポリイソシアネート組成物を精秤した（Ｗ２）。
固形分濃度＝Ｗ２／Ｗ１×１００
【００９９】
（物性７）有効ＮＣＯ含有率（質量％）
ブロックポリイソシアネートの有効ＮＣＯ含有率は、次のように求めた。ここでの有効ＮＣＯ含有率（質量％）とは、ブロック化反応後のブロックポリイソシアネート組成物中に存在する架橋反応に関与しうるブロックイソシアネート基量を定量化するものであって、イソシアネート基の質量％として表し、下記式により算出した。
｛（ブロックポリイソシアネート組成物の固形分（質量％））×（反応に使用したポリイソシアネート質量×前駆体のポリイソシアネートのイソシアネート基含有量％）｝／（ブロック化反応後のブロックポリイソシアネート組成物の樹脂質量）
なお、試料が溶剤等で希釈されている場合は、希釈された状態での値を記載した。
【０１００】
（物性８）メタンテトラカルボニル構造比率（モル％）
ブロックポリイソシアネート組成物のメタンテトラカルボニル構造比率は、次のように求めた。ＢｒｕｋｅｒＢｉｏｓｐｉｎ社製「Ａｖａｎｃｅ６００」（商品名）を用いた、1Ｈ−ＮＭＲの測定により、メタンテトラカルボニル構造／（メタンテトラカルボニル構造＋メタントリカルボニル構造のケト体＋メタントリカルボニル構造のエノール体）のモル比率を求めた。具体的な測定条件は以下の通りであった。
装置：ＢｒｕｋｅｒＢｉｏｓｐｉｎ社製「Ａｖａｎｃｅ６００」（商品名）
溶剤：重クロロホルム
積算回数：２５６回
試料濃度：５．０質量％
ケミカルシフト基準：テトラメチルシランを０ｐｐｍとした。
【０１０１】
以下のシグナルの積分値を、測定している炭素の数で除し、その値から各モル比を求めた。
・メタントリカルボニル構造（下記式（ＩＩＩ）で示される構造）のケト体ＮＨプロトン：７．３ｐｐｍ付近：積分値÷１
【化７】
0006591241.tif 000010
・メタントリカルボニル構造（下記式（ＩＶ）で示される構造）のエノール体ＮＨプロトン：９．８ｐｐｍ付近：積分値÷１
【化８】
0006591241.tif 000011
・メタンテトラカルボニル構造（下記式（Ｉ）で示される構造）のＮＨプロトン：８．０ｐｐｍ付近：積分値÷２
【化９】
0006591241.tif 000012
【０１０２】
（評価１）低温硬化性
「Ｓｅｔａｌｕｘ１１５２」（アクリルポリオール、Ｎｕｐｌｅｘ  Ｒｅｓｉｎｓ社製の商品名、水酸基価１３８ｍｇＫＯＨ／樹脂ｇ、固形分濃度５１質量％）とブロックポリイソシアネート組成物とを、ＮＣＯ／ＯＨ＝１．０になるように配合し、酢酸ブチルでフォードカップＮｏ．４で２０秒／２３℃に調整し、α塗料溶液を得た。
【０１０３】
得られたα塗料溶液をＰＰ板に、エアースプレーガンで乾燥膜厚４０μｍになるように塗装し、温度２３℃にて３０分間乾燥後、９０℃で２０分間焼付けし、硬化塗膜を得た。  
【０１０４】
得られた硬化塗膜を焼付け後、２０℃で１時間放置し、ＰＰ板から剥がし、アセトン中に２０℃、２４時間浸漬後、未溶解部質量の浸漬前質量に対する値（ゲル分率）を計算し、下記の基準で評価した。
◎：ゲル分率が９０％以上
○：ゲル分率が８０％以上９０％未満
△：ゲル分率が７０％以上８０％未満
×：ゲル分率が７０％未満
【０１０５】
（評価２）上層塗膜との密着性
上記（評価１）で得られたα塗料溶液を、軟鋼板に、エアースプレーガンで乾燥膜厚４０μｍになるように塗装し、温度２３℃にて３０分間乾燥後、９０℃で２０分間焼付けし、α塗膜層１を得た。α塗膜層１の軟鋼板との密着性試験をＪＩＳ  Ｋ５６００−５−６に準じて行った。その結果、一部の浮き等も含め、剥がれは観察されなかった。
【０１０６】
「Ｓｅｔａｌｕｘ１７６７」（アクリルポリオール、Ｎｕｐｌｅｘ  Ｒｅｓｉｎｓ社製の商品名、水酸基価１５０ｍｇＫＯＨ／樹脂ｇ、固形分６５質量％）７０部、日本サイテック株式会社製のヘキサメトキシメチル化メラミン樹脂「サイメル（登録商標）３００」３０質量部、ｐ−トルエンスルホン酸１質量部を混合後、酢酸ブチルで、フォードカップＮｏ．４で２０秒／２３℃に調整し、β塗料溶液を得た。
【０１０７】
別途、上記（評価１）で得られたα塗料溶液を、軟鋼板に、エアースプレーガンで乾燥膜厚４０μｍになるように塗装し、温度２３℃にて３０分間乾燥後、９０℃で２０分間焼付けし、α塗膜層２を得た。α塗膜層２に、β塗料溶液を乾燥膜厚４０μｍになるように塗装し、温度２３℃にて３０分間乾燥後、１４℃で３０分間焼付けし、α層及びβ層を有する複層塗膜を得た。このα層及びβ層を有する複層塗膜の密着性試験をＪＩＳ  Ｋ５６００−５−６に準じて行った。下記の基準で評価した。
◎：剥離塗膜、浮き無し
○：カット部に一部浮きあり
△：半分未満の剥離塗膜あり
×：半分以上の剥離塗膜あり
【０１０８】
（評価３）相溶性
上記（評価１）で得られたα塗料溶液を、ガラス板に、エアースプレーガンで乾燥膜厚８０μｍになるように塗装した。温度２３℃にて３０分間乾燥し、９０℃にて２０分間焼き付けた後、冷却した。目視で観測し、下記の基準で評価した。
○：透明なもの
△：微かに濁りが見られるもの
×：濁りの程度が強いもの
【０１０９】
＜製造例１＞ポリイソシアネートＰ−１
撹拌機、温度計、還流冷却管、窒素吹き込み管、滴下ロートを取り付けた４ツ口フラスコ内を窒素雰囲気にし、ＨＤＩ１１００質量部、１，３−ブタンジオール１．２質量部を仕込み、撹拌下反応器内温度を８０℃で２時間保持した。その後反応器内温度を６０℃に保持し、テトラブチルアンモニウムアセテートを添加、反応液のＮＣＯ含有率が４１．３質量％になった時点で燐酸を添加し反応を停止した。反応液をろ過した後、薄膜蒸発缶を用いて未反応のＨＤＩを除去し、２５℃における粘度が３８００ｍＰａｓ、イソシアネート含有量２１．０％、ＨＤＩモノマー濃度０．２質量％、イソシアネート基平均数３．６のポリイソシアネートＰ−１を得た。
【０１１０】
＜製造例２＞ポリイソシアネートＰ−２
撹拌機、温度計、還流冷却管、窒素吹き込み管を取り付けた４ツ口フラスコ内を窒素雰囲気にし、ＨＤＩ１００質量部、トリメチロールプロパン３．３質量部を仕込み、撹拌下、反応器内温度を８０℃で２時間保持した。その後反応器内温度を６０℃に保持し、テトラブチルアンモニウムアセテートを添加し、反応液のＮＣＯ含有率が３６．３質量％になった時点で燐酸を添加し反応を停止した。反応液をろ過した後、薄膜蒸発缶を用いて未反応のＨＤＩを除去した。２５℃における粘度が２５０００ｍＰａｓ、イソシアネート含有量１９．５％、ＨＤＩモノマー濃度０．２質量％、イソシアネート基平均数５．１のポリイソシアネートＰ−２を得た。
【０１１１】
＜製造例３＞ポリイソシアネートＰ−３
撹拌機、温度計、還流冷却管、窒素吹き込み管を取り付けた４ツ口フラスコ内を窒素雰囲気にし、ＨＤＩ１００部を仕込み、撹拌下反応器内温度を６０℃に保持し、テトラブチルアンモニウムアセテートを添加し、反応液のＮＣＯ含有率が４３．８質量％になった時点で燐酸を添加し反応を停止した。反応液をろ過した後、薄膜蒸発缶を用いて未反応のＨＤＩを除去し、２５℃における粘度が１７００ｍＰａｓ、イソシアネート含有量２３．０％、ＨＤＩモノマー濃度０．２質量％、イソシアネート基平均数３．２、イソシアヌレート型のポリイソシアネートＰ−３を得た。
【０１１２】
＜製造例４＞メタンテトラカルボニル構造比率の高いブロックポリイソシアネートＭ−１
撹拌機、温度計、還流冷却管、窒素吹き込み管を取り付けた４ツ口フラスコ内を窒素雰囲気にし、ヘキサメチレンジイソシアネートモノマーを１００質量部、マロン酸ジエチル１３１質量部（（マロン酸ジエチルのモル比）／（イソシアネート基のモル比）＝０．７７倍）、酢酸ブチル８２質量部を仕込み、２８％ナトリウムメチラート溶液０．７質量部を室温で添加し、６０℃で６時間反応した。この時点でサンプリングし、1Ｈ−ＮＭＲを実施したところ、メタンテトラカルボニル構造：５０モル％、メタントリカルボニル構造：４５モル％、マロン酸ジエチル：５モル％となった。なおマロン酸ジエチルの定量は、1Ｈ−ＮＭＲ測定で３．４ｐｐｍに検出されるピーク÷２から算出した。その後、１−ブタノール６０質量部を添加し１時間その温度で撹拌を続けた。そこに、２−エチルヘキシルアシッドホスフェート０．７質量部を添加し、３０分撹拌後、冷却した。再度、1Ｈ−ＮＭＲを実施したところ、メタンテトラカルボニル構造：２６モル％、メタントリカルボニル構造：６９モル％、マロン酸ジエチル：５モル％を含む樹脂分６０％、有効ＮＣＯ含有率：６．４質量％、メタンテトラカルボニル構造含有のブロックポリイソシアネートＭ−１を得た。
【０１１３】
＜実施例１＞
撹拌機、温度計、還流冷却管、窒素吹き込み管を取り付けた４ツ口フラスコ内を窒素雰囲気にし、ポリイソシアネートＰ−１を１００質量部、マロン酸ジエチル６７質量部、アセト酢酸エチル１４質量部、酢酸ｎ−ブチル３９質量部を仕込み、２８％ナトリウムメチラート溶液０．８質量部を室温で０．１６質量部／分の速度で添加し、６０℃で６時間反応した。その後、１−ブタノール７４質量部を添加し２時間その温度で撹拌を続けた。それに燐酸モノ（２-エチルヘキシル）０．８質量部を添加し、樹脂分６０質量％、有効ＮＣＯ含有率７．１質量％のブロックポリイソシアネート組成物Ｂ−１を得た。得られたブロックポリイソシアネート組成物Ｂ−１の1Ｈ−ＮＭＲ測定を実施し、イソシアネート−マロン酸ジエステル結合構造中のメタンテトラカルボニル構造比率を定量した。また、上述した（評価１）〜（評価３）の評価を行った。得られた結果を表１に示す。
【０１１４】
＜実施例２〜４、６〜７、比較例１〜２＞
実施例２〜４、６〜７、比較例１〜２において、表１で示した配合とする以外は実施例１と同様にして、ブロックポリイソシアネート組成物Ｂ−２〜Ｂ−４、Ｂ６〜Ｂ９を得た。得られたブロックポリイソシアネート組成物の物性値及び評価結果を表１、表２に示す。また、表１及び表２において、メチルエチルケトオキシムを、「ＭＥＫＯ」と示す。
【０１１５】
＜実施例５＞
撹拌機、温度計、還流冷却管、窒素吹き込み管を取り付けた４ツ口フラスコ内を窒素雰囲気にし、ポリイソシアネートＰ−１を１００質量部、マロン酸ジエチル６７質量部、アセト酢酸エチル１４質量部、酢酸ｎ−ブチル３９質量部を仕込み、２８％ナトリウムメチラート溶液０．８質量部を室温で０．８質量部／分の速度で添加し、６０℃で６時間反応した。その後、１−ブタノール７４質量部を添加し、２時間その温度で撹拌を続けた。そこに、燐酸モノ（２−エチルヘキシル）０．８質量部を添加した。その後、メタンテトラカルボニル構造含有ブロックポリイソシアネートＭ−１を５０質量部添加し、樹脂分６０質量％、有効ＮＣＯ含有率７．０質量％、イソシアネート−マロン酸ジエステル結合構造比率８３モル％のブロックポリイソシアネート組成物Ｂ−５を得た。得られたＢ−５の1Ｈ−ＮＭＲ測定を実施し、イソシアネート−マロン酸ジエステル結合構造中のメタンテトラカルボニル構造比率を定量した。また、上述した（評価１）〜（評価３）の評価を行った。得られた結果を表１に示す。
【０１１６】
＜比較例３＞
表１で示した配合とする以外は、実施例５と同様にしてブロックポリイソシアネート組成物Ｂ−１０を得た。得られたブロックポリイソシアネート組成物Ｂ−１０の物性値及び評価結果を表２に示す。
【０１１７】
【表１】
0006591241.tif 000013
【０１１８】
【表２】
0006591241.tif 000014
【０１１９】
本実施形態のブロックポリイソシアネート組成物は、上記の実施例及び比較例の結果から、１００℃以下の焼付け温度で架橋可能な程度の低温硬化性を保持しつつ、上層塗膜との密着性に優れ、かつ、ポリオールとの相溶性に優れていることが分った。
【産業上の利用可能性】
【０１２０】
本発明に係るブロックポリイソシアネート組成物は、低温硬化性、上層との密着性、及び、ポリオールとの相溶性に優れた一液型コーティング組成物として、好適に用いることができる。